(57)【特許請求の範囲】
【請求項１】
ポリマを有する基板を含むバイオセンサ製品であって、  前記ポリマは前記基板の表面に関連付けられており、前記ポリマは、金属‐イオンキレート基、イオン化基、及び表面実在基を有する下記化学式（Ｉ）【化１】
0005409671.tif 000008｛ここで、  Ｒは、存在しないか、水素、１から６までの炭素原子を有する置換若しくは未置換の直鎖若しくは分枝の一価のヒドロカルビル残基であり、  Ｒ’は、１から１８までの炭素原子を有する不飽和のモノマの共重合から生じる置換若しくは未置換の直鎖若しくは分枝の２価のヒドロカルビル残基であり、  Ｒ’’は、１から２０までの炭素原子を有する置換若しくは未置換の直鎖若しくは分枝の２価のヒドロカルビル残基であり、  Ｓは、前記基板に対する付着に関する少なくとも１つのポイントを含み、  Ｗは、少なくとも１つの金属イオンキレート剤残基を含み、  Ｘは、−ＮＨ−、−ＮＲ−、又はＯであり、 ｘを前記金属‐イオンキレート基のモル比、ｙを前記イオン化基のモル比及びｚを前記表面実在基のモル比とする場合、ｘ：（ｙ＋ｚ）のモル比は、２：８から８：２までである｝のポリマを含むことを特徴とするバイオセンサ製品。
【請求項２】
Ｗと錯体化された少なくとも１つの金属−イオンを有する前記ポリマをさらに含み、
前記少なくとも１つの金属−イオンは、Ｎｉ、Ｃｕ、Ｚｎ、Ｃｏ、Ｆｅ又はこれらの組み合わせから選択された少なくとも一つの金属イオンを含むことを特徴とする請求項１に記載の製品。
【請求項３】
Ｗと錯体化された前記少なくとも１つの金属イオンに関連付けられたＨｉｓタグ付きエンティティをさらに含む請求項２に記載の製品。
【請求項４】
前記基板表面のポリマは、２０ｎｍから１０００ｎｍの膜厚を有する連続層又は半連続層を含むことを特徴とする請求項１に記載の製品。
【請求項５】
請求項１に記載のバイオセンサ製品を製造する方法であって、前記方法は、パスＡ又はパスＢを含み、
前記パスＡは、
第１のアクリルモノマと第２のアクリルアミドモノマとの混合物から構成され且つ付着されたポリマを有する基板表面と活性化剤とを接触して活性化ポリマを形成するステップと、
当該形成された活性化ポリマをキレート剤に接触させて、前記化学式（Ｉ）のポリマを形成するステップと、を含み、
前記パスＢは、
前記少なくとも１つの金属‐イオンキレート剤残基Ｗを有する少なくとも１つのアクリルアミドモノマと、不飽和有機シラン修飾表面とを重合化して、前記化学式（Ｉ）のポリマを形成するステップを含むことを特徴とする方法。
【発明の詳細な説明】
【先に出願されたヨーロッパ出願の利益の請求】
【０００１】
本願は、２０１０年２月２５日に出願されたヨーロッパ特許出願番号第ＥＰ１０３０５１８６８号に関して米国特許法第１１９号に基づく優先権の利益を請求する、
【背景技術】
【０００２】
本開示は、標識非依存性検出（LID:label independent detection）のためのバイオセンサに関し、特に、Ｅｐｉｃ（登録商標）バイオセンサ等の高効率バイオセンサの表面化学物質並びにその準備及び使用方法に関する。
【発明の概要】
【０００３】
本開示は、標識非依存性検出（ＬＩＤ）を行うための表面処理されたバイオセンサ製品及びこれらを準備し且つ使用する方法を提供する。バイオセンサは、共鳴グレーティング等の検出アプリケーションにおいて、結合効率等の特性が高い。本開示は、バイオエンティティ（例えば、受容体タンパク質等の細胞ターゲット）を固定し且つ分析物を検出することに優れた感度を与えることができるセンサを提供するシステム及び方法に関する。本開示のＬＩＤバイオセンサは、生体分子認識事象の検出に対して高い感度を与え得る表面を有する。本開示のバイオセンサ表面は、既知のバイオセンサ表面と比べて、高いリガンド結合性を示し、より小なる量のタンパク質を用い、且つ、より大なる感度を提供し得る。本開示のバイオセンサ表面は、細胞の培養にも適している。
【図面の簡単な説明】
【０００４】
【図１Ａ】図１Ａは、開示された表面修飾を準備する方法の概略を示している。
【図１Ｂ】図１Ｂは、開示された表面修飾を準備する別の方法の概略を示している。
【図２】図２は、異なるＣＭＬ溶液濃度及び異なるｐＨ値において準備されたＰＡＡ−ＮＴＡ修飾表面上のＥｐｉｃ（登録商標）バイオセンサを用いて測定されたｈｉｓタグ付けＣＡＩＩの固定化の結果を示している。
【図３】図３は、異なるＡＡ／ＤＭＡ比率を有するＰＡＡ−ＮＴＡ修飾表面上のＥｐｉｃ（登録商標）バイオセンサを用いて測定されたｈｉｓタグ付けＣＡＩＩの固定化の結果を示している。
【図４】図４は、異なるＡＡ／ＤＭＡ比率を有するＰＡＡ−ＮＴＡ修飾表面上のＥｐｉｃ（登録商標）バイオセンサを用いて測定された固定されたｈｉｓタグ付きＣＡＩＩ修飾表面に結合するフロセミドを示している。
【図５】図５は、ＰＡＡ／ＤＭＡマトリックスにおけるＡＡの量とフロセミド結合のレベルとの間の相関を示している。
【図６】図６は、ニッケル処理がある場合又はない場合のＰＡＡ−ＮＴＡ表面におけるｈｉｓタグ付けＣＡＩＩの固定化と、Ｅｐｉｃ（登録商標）バイオセンサを用いて測定されたＰＡＡ−ＮＴＡの表面における天然のＣＡＩＩの固定化と、を示している。
【図７】図７は、アフィニティ／共有結合性後処理がある場合又はない場合におけるＰＡＡ−ＮＴＡ表面におけるｈｉｓタグ付けＣＡＩＩの固定化を示している。
【図８】図８は、アフィニティ／共有結合性後処理がある場合又はない場合においてなされた固定化後におけるＰＡＡ−ＮＴＡから浸出するｈｉｓタグ付けＣＡＩＩを示している。
【図９】図９は、ＰＡＡ−ＮＴＡ表面上の及び比較のためアミン結合したｄ−ＥＭＡ表面上のＥｐｉｃ（登録商標）バイオセンサを用いて測定された低ｐＩのｈｉｓタグ付きたんぱく質（ＧＬＫ及びＳＥＴ９）の固定化を示している。
【発明の詳細な説明】
【０００５】
本発明の様々な実施形態を添付の図面を参照して詳細に説明する。様々な実施形態に対する言及は、本発明の範囲を制限するものではなく、本発明は、添付した請求の範囲によってのみ限定される。さらに、本明細書に述べられたいかなる実施例も、限定することを目的とはしていないし、特許請求の範囲に記載された発明の多くの可能的な実施形態の内のいくつかについて説明しているにすぎない。
【定義】
【０００６】
「分析（ａｓｓａｙ）」、「分析する（ａｓｓａｙｉｎｇ）」等の用語は、例えば、外因性刺激を用いた刺激に対する細胞の光学的応答又はバイオインピーダンス応答の存在の有無、量、程度、動特性、及びタイプを決定する分析を意味する。外因性刺激とは、例えば、リガンド候補化合物、ウイルス粒子、病原体、表面若しくは培養条件、又は、同様のエンティティである。かかる用語は、刺激に対する非生物応答若しくは非細胞応答又は刺激に対する反応をも含み得る。
【０００７】
「付着する（ａｔｔａｃｈ）」、「付着（ａｔｔａｃｈｍｅｎｔ）」、「固着する（ａｄｈｅｒｅ）」、「固着される（ａｄｈｅｒｅｄ）」、「固定される（ｉｍｍｏｂｉｌｉｚｅｄ）」等の用語は、一般に、物理吸着又は化学結合等の処理若しくはそれらの組み合わせ等によって、例えば、本開示の表面修飾物質、相溶剤、細胞、リガンド候補化合物、及び同様のエンティティを表面に固定し若しくは固着することを意味する。特に、「細胞の付着（ｃｅｌｌ  ａｔｔａｃｈｍｅｎｔ）」、「細胞の固着（ｃｅｌｌ  ａｄｈｅｓｉｏｎ）」等の用語は、細胞固定用材料等のエンティティを培養するか又は細胞固定用材料等のエンティティと相互作用せしめることによって、表面との細胞の相互作用若しくは表面への結合を意味する。
【０００８】
「固着性細胞」とは、基板の外部表面に関連付けられ、基板の外部表面上に固定され、又は特定の接触を維持する原核生物の細胞又は真核性細胞等の細胞、細胞株又は細胞システムを意味する。培養後のかかるタイプの細胞は、洗浄媒質交換処理、すなわち、多くの細胞ベースの分析に必須である処理に対して抵抗力を有し、耐性を有し得る。「弱固着性細胞」とは、細胞の培養中に基板の表面と弱く相互作用し、基板の表面と弱く関連し、基板の表面と弱く接触する原核生物の細胞又は真核性細胞等の細胞、細胞株又は細胞システムを意味する。しかしながら、これらのタイプの細胞、例えば、人間の胎児性腎臓（ＨＥＫ：ｈｕｍａｎ  ｅｍｂｒｙｏｎｉｃ  ｋｉｄｎｅｙ）細胞は、洗浄若しくは媒質の交換等の物理的に攪拌する手法により、基板の表面から容易に解離する傾向がある。「懸濁細胞」とは、望ましくは、媒質で培養される細胞又は細胞株を意味し、その細胞は、培養中に、基板の表面に付着若しくは固着しない。「細胞の培養」又は「細胞培養」とは、原核生物細胞若しくは真核性細胞が一定条件下で培養される処理を意味する。「細胞の培養」とは、多細胞の真正核細胞から得られた細胞の培養、特に動物細胞から得られた細胞の培養をも意味し、複合生体組織及び臓器の培養を含む。
【０００９】
「細胞」等の用語は、半透明の膜によって外部的に結合された通常小なる微小質量の原形質を意味し、１つ以上の細胞核と他の多種の細胞小器官を任意で含み、生命の基本的な機能を単独で実行し又は生命の基本的な機能を実行する他の同等の集団と相互作用することができ、独立的に機能することができる生物の最小構造ユニットを形成することができ、合成細胞構造体、細胞モデルシステム、人工の細胞システムを含む。
【００１０】
「細胞システム」等の用語は、互いに相互作用する１より大のタイプの細胞（又は単一タイプの細胞の異なる形態）の集合を意味し、生物学的病態生理学的機能又は生理的病態生理学的機能を発揮する。かかる細胞システムは、例えば、器官、生体組織、幹細胞、分化された肝細胞等のシステムを含む。
【００１１】
「刺激」、「治療候補化合物」、「治療候補物質」、「予防的候補物質」、「予防的物質」、「リガンド候補物質」、「リガンド」等の用語は、バイオセンサ若しくは病原体に付着された細胞と相互作用する潜在能力にとって重要である自然に生ずる分子若しくは材料又は合成的な分子若しくは材料を意味する。治療候補物質又は予防候補物質は、例えば、化合物、生物学的分子、ペプチド、タンパク質、生物試料、例えば、約１０００ダルトン未満の分子量を有する薬物候補の小分子、薬物候補の生物学的分子、薬物候補小分子‐生物の結合体等の物質、若しくは、実在の分子、又はそれらの組み合わせであり、タンパク質、ＤＮＡ、ＲＮＡ、イオン、脂質、又は、生細胞の同様の構造若しくは要素等の少なくとも１つの細胞性ターゲット又は病原体ターゲットと特に結合し又は相互作用し得る。
【００１２】
「バイオセンサ」等の用語は、生物学的要素を物理化学的検出構成要素に結合せしめ得る分析物を検出するデバイスを意味する。バイオセンサは、通常３つの部分から構成される。３つの部分とは、（細胞性ターゲット、生体組織、微生物、病原体、生細胞、又はこれらの組合せ等の）生物学的構成部又は要素と、（例えば、光学的、圧電的、熱測定、若しくは磁気的な物理化学的手法で動作する）検出要素と、双方の構成部に関連付けられたトランスデューサとである。実施形態において、光学的バイオセンサは、生体細胞、病原体、若しくはそれらの組合せにおける分子認識事象又は分子刺激事象を定量化可能な信号に変換する光学変換装置を含み得る。
【００１３】
「含む（Ｉｎｃｌｕｄｅ）」、「含む（ｉｎｃｌｕｄｅｓ）」等の用語は、含んでいる（ｉｎｃｌｕｄｉｎｇ）ことを意味するがこれに限定されない。すなわち、包括的であって、排他的でない。
【００１４】
本開示の実施形態を説明するのに使用されている例えば成分の構成要素、濃度、堆積、処理温度、処理時間、収量、流速、圧力等の値の量、及びその範囲を修飾する「約」という用語は、例えば、化合物、構成、濃度、使用製剤に対して使用された通常の計測と取扱を介して、これら手法における不注意な誤動作を介して、方法を実行するのに使用される製造方法、ソース、又は出発物質若しくは成分の純度における差を介して、及び、及び同様の事項を介して生じうる数量における変分を意味する。また、「約（ａｂｏｕｔ）」という用語は、特定の初期濃度若しくは混合度を有する成分又は処方の経時変化に起因して異なる量、及び、特定の初期濃度若しくは混合度を有する成分又は処方の混合処理又は処理工程に起因して異なる量を包含する。本願に添付された特許請求の範囲においては、「約」という修飾語のあるなしにかかわらず、これら量の均等物を含むことが意図されている。
【００１５】
「任意の」、「任意に」等の用語は、次に説明された事象又は状況が、生じ得るし又は生じ得ないことを意味し、説明が事象又は状況が生じる例及び事象又は状況が生じない例を含むことを意味する。例えば、「任意の要素」という語句は、要素が存在し又は存在し得ないこと、及び、開示が要素を含む実施形態及び要素を除く実施形態の双方を含むことを意味する。
【００１６】
実施形態において「〜本質的に成る（Ｃｏｎｓｉｓｔｉｎｇ  ｅｓｓｅｎｔｉａｌｌｙ  ｏｆ）」とは、例えば、表面組成と、表面成分、化学式、又はバイオセンサの表面上の成分を製造し又は使用する方法と、本開示の物品、デバイス、若しくは装置と、を意味し、特許請求の範囲に記載された構成要素又はステップと、他の構成要素又はステップとを含み得る。その他の構成要素又はステップは、例えば、特定の反応物質、特定の添加物または成分、特定の物質、特定の細胞若しくは細胞株、特定の表面修飾剤または条件、特定のリガンド候補等の構造、材料、又は、選択された処理変動等の構成物、物品、若しくは装置の基本的且つ新規な特性と、本開示の製造方法及び使用方法とに物質的に影響を与えない。本開示の構成要素若しくはステップの基本特性に有形的に影響し又は本開示に不要な特性を与え得る事項は、例えば、エバネセント波の侵入深さ等の事項の理由により表面層としてのキレートポリマの過度に膜厚が大きな層、例えば約１０００ｎｍより大なる層を含む。
【００１７】
特に指定しない限り、本明細書で使用された不定冠詞“ａ”“ａｎ”、又は対応する定冠詞“ｔｈｅ”は、少なくとも１つ、又は１つ以上を意味する。
【００１８】
当業者にはよく知られている簡略名が用いられ得る。例えば、時間又は（複数の）時間に対して「ｈ」若しくは「ｈｒ」、（複数の）グラムに対して「ｇ」若しくは「ｇｍ」、ミリリットルに対して「ｍＬ」、室温に対して「ｒｔ」若しくは「ＲＴ」、ナノメータに対して「ｎｍ」等の簡略語が用いられ得る。
【００１９】
「重量パーセント」、「ｗｔ％」、「重量百分率」等の用語は、例えば、要素に関して、別に明確に述べられない限り、要素が含まれる組成の全重量に対する要素の重量の割合を意味し、パーセンテージとして表現される。
【００２０】
要素、成分、添加剤、細胞のタイプ、抗体、Ｈｉｓタグ付きエンティティ等、及びそれらの範囲に対して開示された特定の値又は好ましい値は、例示する目的のためにあるに過ぎず、それらは他の画定された値又は画定された範囲内の他の値を除外しない。本開示の構成、装置、及び方法は、いかなる値を有するこれらを含み、或いは、本明細書に記載された値、特定の値、より特定の値、及び好ましい値のいかなる組合せも有するこれらを含む。
【００２１】
生体分子を、例えば、デキストラン等の多糖類又はポリアクリル酸等の合成ポリマから形成されているＬＩＤバイオセンサに固定することができる先に説明したポリマーゲルは、例えば、Ｊ．Ａ．Ｂｏｓｌｅｙらによる「Materials and methods for microchemical testing」という発明の名称の（ＢＩＡｃｏｒｅに譲渡された）米国特許第５４３６１６１号、及び、（Ｕｎｉｌｅｖｅｒに譲渡された）ＥＰ特許番号ＥＰ０２２６４７０号（「’４７０特許」）を参照されたい。
【００２２】
多数のタイプのポリマーゲルのうち頻繁に使用されるのは、カルボキシメチルデキストランに基づくものであり、例えば、「S. Lofas, et al., “A Novel Hydrogel Matrix on Gold Surfaces in Surface Plasmon Resonance Sensors for Fast and Efficient Covalent Immobilization of Ligands,” J. Chem.Soc., Chem.Commun., 1990, 21, 1526-1528」という文献及び上述した米国特許第５４３６１６１号に記載されている。このカルボキシメチルデキストランベースのゲルは、その分子量に起因して、キャプチャ容量を限定している（ＢＩＡｃｏｒｅから入手可能なＣＭ５センサーチップに対してＭｗ５０００００ｇ／ｍｏｌ）。キャプチャ容量によれば、極めて高いタンパク質のキャプチャ容量を得るための最終的なゲルの高さ又は膜厚は、不適切である。
【００２３】
関連する手法がＰＣＴ公報第ＷＯ２００７／０４９２６９号（出願人Ｂｉｏ−Ｒａｄ）に記載された。この公報において、結合層は、リガンド分子の結合の際及び分析分子との相互作用の際において高性能を示すカルボン酸基と置換された多糖類を含むことが言及されている。多糖類は、アラニンスペーサとの反応によって修飾される。この公報によれば、周知のカルボキシメチル化された多糖類のカルボン酸基の活性化と比較して、スペーサ修飾により、スペーサのカルボン酸基のより効率的な活性化が可能となることが言及されている。また、この公報によれば、ポリ（アクリル酸）又はポリ（メタクリル酸）等の合成ポリマは、はるかに効率的な活性及びその後の固定化を呈することが言及されている。しかしながら、リガンド分子は、恐らくこれらポリマの「生物学的適合性」がより低いことに起因して、低活性を呈する（１３頁、５−９行を参照されたい）。
【００２４】
ＮＴＡ単分子層の低固定化容量に関する問題は、ＮＴＡ修飾デキストランヒドロゲルによって被覆されたＳＰＲチップを提案したＧｅｒｓｈｏｎによって研究されている（P.D. Gershon, et al., “Stable Chelating Linkage for Reversible Immobilization of Oligohistidine Tagged Proteins in the Biacore Surface Plasmon Resonance Detector,” Journal of Immunological Methods, 1995, Vol. 183, pgs.65-76）。この化学物質はＮＴＡ−チップという商号でＢＩＡｃｏｒｅから現在市販されている。デキストランマトリツクスは、３Ｄヒドロゲル（通常、１００ｎｍの厚さ）を提供し、その３Ｄヒドロゲルは、ＮＴＡ単分子層（ＳＡＭ）に基づく表面化学物質を用いて観測されたタンパク質よりもはるかに多いタンパク質をキャプチャすることを可能にする。このＮＴＡセンサーチップは特に巨大分子の相互作用研究に有益であるものの、固定されたタンパク質の量が限定されていること及び高タンパク質の解離に起因して、小分子相互作用に対して不適切である。
【００２５】
タンパク質の浸出の欠点を克服するために、別の戦略は、良好なタンパク質安定性を確保し且つタンパク質の解離を防止するためにアフィニティキャプチャと共有結合性を組み合わせる方法を説明している（Ｉｎａｇａｗａらによる「Ｉｍｍｏｂｉｌｉｚａｔｉｏｎ  Ｍｅｔｈｏｄ」という発明の名称のWO２００４／０４６７２４及び米国特許公開番号第ＵＳ２００６／００１４２３２号、「F.S. Willard, et al., “Covalent Immobilization of Histidine-Tagged Proteins for Surface Plasmon Resonance,” Anal.Biochem., 2006, Vol. 353, pgs.147-149」という文献を参照されたい）。しかしながら、この方法は重要な欠点を有する。すなわち、共有結合性及びアフィニティキャプチャが同時に実現されるので、タンパク質の付着は、表面の反応性基と特異性の全くないタンパク質からの反応性基との間の反応によって、非制御にて実行される。これは、特に不適切である。なぜならば、アフィニティ（親和性）によるタンパク質のキャプチャを選択する主要な理由が、タンパク質が、良好に画定された位置を有するタグだけによってセンサの表面に付着され、非特定の化学反応によっては付着されないということであるからである。別の方策が、ＮＴＡチップを用いることによって適用された。ＮＴＡチップにおけるタンパク質の固定化後において、ＥＤＣ／ＮＨＳ処理が、固定された生体分子に実行されて、基板と生体分子の間の共有結合が形成される（「M.A. Wear, et al., “A Surface Plasmon Resonance-Based Assay for Small Molecule Inhibitors of Human Cyclophilin A,” Anal.Biochem., 2005, Vol. 345, pgs.214-226」という文献を参照されたい）。残念ながら、生体分子の基板からの解離が全く観測されなかったとしても、ＥＤＣ／ＮＨＳ処理の後に、タンパク質の浸出は活性化ステップ中において重要であるように思われる。周知の方法の化学物質の本来的に乏しい固定化容量と結びついて、表面からのタンパク質の浸出又は損失は、さらに、基板に固定されたタンパク質の量の低減に寄与する。最終的に、キャプチャされた生体分子の低容量性は、この化学物質が小分子認識事象に適切であることを妨げる主要な欠点であるようである。
【００２６】
ＬＩＤ技術は、受容体等の固定されたターゲットに対するリガンドの吸着によって誘起される屈折率の局所的変化に基づいている。
【００２７】
バイオセンサ上のターゲットの固定化が低い事及びバイオセンサ上の特定のリガンド結合活性が低い事に関する問題は、選択的に、化学的に、そして生物学的に機能化された本開示の表面によって克服され得る。本開示の表面は、バイオセンサ上の高い生化学的ターゲットの固定化度及び表面結合した生化学的ターゲットとの高い固有リガンド結合活性度を有する。
【００２８】
本開示のバイオセンサ製品の表面特性は、得られる信号を増強せしめる。これは、固定されたターゲット又は固定された受容体の密度、すなわち、バイオセンサに固定され且つターゲットリガンドに対してキャプチャ容量を増大せしめる受容体の数を増大させることによって、及び、固定された受容体の増大された活性度及び有用性を与えることによって、行われる。
【００２９】
実施形態において、本開示の表面化学物質は、別のタイプのＬＩＤセンサ又は表面プラズモン共鳴（ＳＰＲ）のタイプのセンサである二面偏波式干渉技術（DPI:Dual Polarized Intereferometry）に対する適応性を有し得る。
【００３０】
実施形態において、本開示は、例えば、基板又はセンサの表面に、タンパク質等の生体分子を効率的に固定する方法に関する。本開示は、標識非依存性検出（ＬＩＤ）のバイオセンサの分野において特に有益である。本開示は、ＬＩＤバイオセンサの表面化学物質並びにその準備及び使用の方法に特に関連する。
【００３１】
ＬＩＤを用いた生体分子認識事象の分析において、少なくとも１つの生体分子は、導波表面及び第２の分子パートナー又は補体の出来る限り近くの基板に固定されなければならない。基板は、固定された分子を認識し又は固定された生体分子によって認識されて、固定された生体分子と反応し又は結合する。結合は、局所的な質量の増大に起因して屈折率を局所的に変化させ、波長のシフト又はＳＰＲ信号として検出される。
【００３２】
固定された受容体に対するリガンドの吸着によって誘起された屈折率のかかる局所的変化に基づくＬＩＤ技術に対して、適切な表面化学物質が、固定された受容体の数を増やすことによって信号を増強し、より多くの量のリガンドをキャプチャする。その上、表面化学物質は、センサ表面上に強固に付着された受容体を維持しなければならない。実際に、受容体の脱離は、波長のシフト又はＳＰＲ信号に対して容認できないほど大きな変化を引き起こし、これにより、新規な薬物エンティティ等の小分子の結合事象が完全に隠され得る。かかる受容体の脱離を防止するために、センサに対する受容体の共有結合性付着が通常使用される。しかし、いくつかの場合において、共有結合性の固定化は、ランダムな配向性や構造の変形等に起因して、タンパク質の活性化の部分的又は全面的損失を引き起こし得る。
【００３３】
高結合性応答を達成するために、高レベルの固定された生体分子を有することが望ましく、結合事象にとって有益な固定された生体分子を有することは、同等に望ましい。これは、通常、結合応答を低減してしまう例えば立体的な障害効果を防止するために、生体分子が、本来の又は活性な構造になければならないし、センサ表面上で良好に配向されなければならないことを意味している。
【００３４】
かかる生体分子の有用性及び良好な配向性を得るために、アフィニティキャプチャを介した固定化は、共有結合付着よりも一般的に好ましい。かかるアフィニティキャプチャ方法は、例えば、表面に先に付着されたストレプトアビジン又はアビジンによってキャプチャされたビオチニル化された分子、又は、表面に先に固定された金属イオンによってキャプチャされたヒスチジンタグ付けをされた分子に基づいている。これら方法の双方は、固定化ステップの生体分子にタグを付加する必要があるものの、固定された生体分子の優れた有用性及び良好な配向性を提供し得る。しかしながら、固定されたヒスチジンタグ付き（Ｈｉｓタグ）分子に対して、脱離が通常観測され、脱離により小分子の結合が隠され得る。
【００３５】
２つの手法の固有の欠点を克服するために、本発明は、高密度及び高安定度におけるアフィニティキャプチャによって、そして、化学的な処理によって受容体を基板に共有結合せしめることによってバイオエンティティ等の物質（例えば、受容体、タンパク質）を固定することができるバイオセンサ表面を提供する順次的方法を提供する。
【００３６】
実施形態において、本開示は、基板表面にポリマを有する基板を含むバイオセンサ製品を提供する。前記ポリマは、［化１］に示される化学式Ｉのポリマを含む。
【００３７】
【化１】
0005409671.tif 000002
【００３８】
化学式Ｉのポリマは、金属‐イオンキレート基（ｘ）、イオン化基（ｙ）、及び、表面実在基（ｚ）のうちの少なくとも１つを有する。ここで、Ｒは、水素、又は、１から６までの炭素原子を有する置換若しくは未置換の直鎖若しくは分枝の一価のヒドロカルビル残基である。Ｒ’は、１から１８までの炭素原子を有する置換若しくは未置換の直鎖若しくは分枝の２価のヒドロカルビル残基であり、これは、不飽和モノマ、例えば、アクリル酸、アクリルアミド、又はそれらの結合の共重合化から生ずる。Ｒ’’は、１から２０までの炭素原子を有する置換若しくは未置換の直鎖若しくは分枝の２価のヒドロカルビル残基である。Ｓは、基板に対して関連し又は付着する少なくとも１つのポイントを含む。Ｗは、例えば、二配座基、三配座基、四配座基等の基、又は、それらの組合せ等の少なくとも１つの金属イオンキレート剤残基を含む。Ｘは、−ＮＨ−、−ＮＲ−、又はＯであり、ｘ基：（ｙ＋ｚ）基のモル比は、約２：８から約８：２までである。
【００３９】
実施形態において、Ｓは、例えば、ポリマに共有結合し得る基板表面基又は修飾表面基の一部で有り得るし、又は、例えば、基板の表面に結合し又は基板の表面に関連付けるポリマの官能基であり得る。Ｓは、例えば、金属酸化物、合成金属酸化物、ポリマ、合成物、若しくはそれらの組合せ、表面修飾された基板、又は、それらの組合せ、例えば、Ｎｂ２Ｏ５、ＳｉＯ２、Ｎｂ２Ｏ５／ＳｉＯ２、環状オレフィンコポリマ、及び、同様の基板に対する付着ポイントのうちの少なくとも１つで有り得る。Ｓは、例えば、アミノシロキサンによって処理されたガラス又はプラスチック基板であり得る。さらに又はあるいは、Ｓは、例えば、既知のシランＧＡＰＳ、ＡＰＳ、ＭＯＰＳ，及び同様の修飾物、又は、それらの組合せを有する表面被覆修飾基板であり得る。
【００４０】
実施形態において、Ｗは、例えば、少なくとも１つの金属イオンキレート基であり得るし、少なくとも１つのタグを有する生体分子に対する初期の結合部位であり得る。すなわち、Ｗは、例えば、金属‐イオンが存在しない金属‐イオンキレート基等の少なくとも１つの２配座基、３配座基、又は４配座基であり得るし、例えば、キレート化金属イオンが存在する際に少なくとも１つのタグを有する生体分子に対する活性な結合部位であり得る。Ｗキレート基は、例えば、イミノジアセチック酸（IDA:iminodiacetic acid）、ニトリロトリ酢酸（NTA:nitrilotriacetic acid）、トリアザシクロノナン（TACN:triazacyclononane）、アミノエチルエタノールアミン、トリエチレンテトラミン、２ヒドロキシプロパン‐１，２，３‐トリカルボン酸（クエン酸）、並びに、２配座、３配座、及び複数配座キレート置換基、それらの誘導体、又は、それらの組合せのうちの少なくとも１つのであり得る。金属‐キレート基は、モノ‐ＮＴＡ、ビス‐ＮＴＡ若しくはトリス‐ＮＴＡ、テトラキス‐ＮＴＡ、ポリ‐ＮＴＡ等の基、又はそれらの組合せであり得る。イオン化基は、例えば、カルボン酸基等の基又はそれらの組合せであり得る。
【００４１】
実施形態において、Ｘは、例えば、−ＮＨ−（アミド酸）、−Ｏ−（カルボン酸、カルボキシエステル、ヘミエステル）等の基、又はそれらの組合せであり得る。実施形態において、特に有益なＸは、−ＮＨ−である。
【００４２】
実施形態において、モル比ｘ：（ｙ＋ｚ）は例えば、約２：８から約８：２であり得るし、約２：１から約１：２まであり得るし、そして、約１から約１までであり得る。なお、これら比は、全ての中間値及び範囲を含む。望ましくは、モル比ｘ：（ｙ＋ｚ）は、本明細書に開示された例示的なＰＡＡ：ＮＴＡ物質に見出されたように、例えば、約１：１であり得る。
【００４３】
実施形態において、製品は、Ｗと結合された少なくとも１つの金属イオンを有するポリマを更に含み得る。少なくとも１つの金属イオンは、例えば、Ｎｉ、Ｃｕ、Ｚｎ、Ｃｏ、Ｆｅ又はそれらの組み合わせから選択された少なくとも一つの金属イオンを含む。製品は、錯化された金属−イオンと関連付けられたＨｉｓタグ付きエンティティを有するポリマをさらに含み得る。錯化された金属−イオンは、天然の又は合成のオリゴヌクレオチド、天然の又は合成の核酸（例えば、ＤＮＡ又はリボ核酸）、天然のペプチド、１つ以上の修飾され又はブロックされたアミノ酸を任意に含む天然の又は合成のペプチド、抗体、ハプテン、生物学的リガンド、タンパク質膜、脂質膜、タンパク質、約５００ダルトン未満の分子量を有する小分子、細胞若しくはそれらの組合せ、又は、それの置換体のうち少なくとも１つを含む。製品は、関連のＨｉｓタグ付きエンティティと結合されたリガンドを有するポリマをさらに含み得る。受容体は、例えば、刺激物質、治療候補物質、予防的候補物質、予防的物質、化合物、生物学的分子、ペプチド、タンパク質、生物試料、約５００ダルトン未満の分子量を有する小分子、生物学的薬物分子候補、薬物候補小分子‐生物の結合体、病原体、細胞、又はそれらの組み合わせのうち少なくとも１つを含み得る。
実施形態において、化学式（Ｉ）のポリマは、Ｒ，Ｒ’、Ｓ、Ｗ、及びＸを組み入れる特定の構造を有し得る。例えば、Ｒは、水素であり、又は、１から４までの炭素原子を有する置換若しくは未置換のアルキルである。Ｒ’は、１から１０までの炭素原子を有する２価のヒドロカルビル残基である。Ｒ’’は、２から６までの炭素原子を有する置換若しくは未置換の２価のヒドロカルビル残基である。Ｓは、不飽和のシラン若しくはメルカプトシラン基板である。Ｗは、例えば、イミノ二酢酸、ニトリロ三酢酸、トリアザシクロノナン、アミノエチルエタノールアミン、トリエチレンテトラミン、２ヒドロキシプロパン‐１，２，３‐トリカルボン酸、及び同様のそれらの置換基若しくは誘導体若しくは塩類、又はそれらの組合せのうちの少なくとも１つであり得る。Ｘは、−ＮＨ−であり、モル比ｘ：（ｙ＋ｚ）は、約２：１から約１：２までである。
【００４４】
実施形態において、製品は、例えば、約１：１のモル比ｘ：（ｙ＋ｚ）を有する化学式（Ｉ）のポリマを含み得る。基板表面のポリマは、例えば、約２０ｎｍから約１０００ｎｍの膜厚を有する連続した層若しくはフィルム又は不連続な層若しくはフィルムであり得る。
【００４５】
実施形態において、本開示は、化学式（Ｉ）のポリマを有し且つ図１に示すようなバイオセンサ製品を製造する方法を提供する。方法は、パスＡを含む。パスＡは、［化２］に示された化学式（II）の関連づけられたポリマ又は付着されたポリマを
有する基板表面と、活性化剤とを接触させて、活性置換基を用いて修飾されたカルボキシ基を有する活性化ポリマ（図示せず）を形成するステップと、当該得られた活性化ポリマをキレート基フォーマに接触させて、［化４］に示された化学式（IV）
の特定のポリマ等の化学式（Ｉ）のポリマを形成するステップを含む。
【００４６】
【化２】
0005409671.tif 000003
【００４７】
【化４】
0005409671.tif 000004
【００４８】
ｘ’及びｙ’は、活性化剤とキレート基形成体とを接触させた後に残存した残留イオン化基を表している。
【００４９】
化学式（ＩＶ）の特定のポリマは、［化５］に示された化学式（V）の表面結合され又
は
表面に関連付けられたポリマである。
【００５０】
【化５】
0005409671.tif 000005
【００５１】
実施形態において、パスＡにおいて、活性化剤は、例えば、１‐エチル‐３‐（３‐ジメチルアミノプロピルカルボジイミド塩酸塩）（EDC:1-ethyl-3-(3-dimethyl aminopropyl carbodiimide hydrochloride)）、ジシクロヘキシルカルボジイミド（DCC:dicyclohexyl carbodiimide）、Ｎ、Ｎ’カルボニルジイミダゾール（CDI:carbonyl diimidazole）、１‐シクロヘキシル‐３‐（２‐モルホリノエチル）カルボジイミド（CMC:1-cyclohexyl-3-(2-morpholinoethyl)carbodiimide）、ジイソプロピルカルボジイミド（DIC:diisopropylcarbodiimide）、ウッドワード試薬Ｋ、及び同様の活性化剤、又は、それらの組合せから選択され得る。好ましい活性化剤は、好ましくは２００／５０ｍＭから２０／５ｍＭまでの濃度におけるＥＤＣ／ＮＨＳ及びＥＤＣ／スルホＮＨＳである。ＮＨＳは、Ｎ−ヒドロキシスクシンイミド（NHS:N-hydroxysuccinimide）であり、スルホＮＨＳは、Ｎ−ヒドロキシスルホスクシンイミドである。
【００５２】
付着されたポリマの化学式（II）は、金属‐イオンキレート剤残基を有する第１のアクリルアミドモノマ及び第２のアクリルアミドモノマの混合物から構成され得る。関連付けられ又は付着された化学式（II）のポリマは、基板を例えば［化３］に示された化学式（III）の前もって形成されたポリマに接触させることによって得られ得る。
【００５３】
【化３】
0005409671.tif 000006
【００５４】
そのポリマは、アクリル酸モノマ（ｘ’）及びアクリルアミドモノマー（ｙ’）の混合物等のモノマにより構成されている。
【００５５】
実施形態において、本開示は、化学式（Ｉ）のポリマを有するバイオセンサ製品を製造する代替的なｉｎ−ｓｉｔｕ方法を提供する。方法は、パスＢを含む。パスＢは、少なくとも１つの金属‐イオンキレート剤残基を有する少なくとも１つのアクリルアミドモノマと不飽和有機シラン修飾表面との混合物を重合化して、図２に示すように、付着され又は関連付けられた化学式（Ｉ）のポリマを形成するステップを含む。パスＢにおいて、重合化は、例えば、活性放射線、加熱、フリーラジカル開始剤、又はそれらの組み合わせにより達成され得る。
【００５６】
パスＡ及びパスＢの準備処理工程から得られた、関連付けられ又は付着されたポリマの化学式の顕著な差異は、パスＢにおいて、添付した［化６］に示された化学式（
VI）のポリマにおいて示されているように、表面のポリマに、残留イオン化カルボン酸基（ｘ’）が通常ほとんど存在しないか又は全く存在しない点である。
【００５７】
【化６】
0005409671.tif 000007
【００５８】
この構造上の差異は、特異的固定ターゲットに対する特に有益であり若しくは有効なポリマの組成及び特性を設計又は選択するのに用いられ得る。
【００５９】
実施形態において、パスＢにおいて、少なくとも１つのアクリルアミドモノマは、例えば、金属‐イオンキレート剤残基を有する第１のアクリルアミドモノマ及び第２のアクリルアミドモノマを含む。第１のアクリルアミドモノマは、例えば、アクリルアミド、又は、例えば、アクリルアミド、メタクリルアミド、３−アクリルアミノ−１−プロパノール、Ｎ−（ヒドロキシメチル）アクリルアミド等のアルキル置換アクリルアミド、例えば、Ｎ、Ｎ−ジメチルアクリルアミド、Ｎ、Ｎ−ジメチル（メタ）アクリルアミド、Ｎ−イソプロピルメタクリルアミド、Ｎ−［トリス（ヒドロキシメチル）］アクリルアミド、Ｎ−アクリルアミドーエトキシエタノール、Ｎ−ヒドロキシエチルアクリルアミド、Ｎ−イソプロピルアクリルアミド等のジアルキルアクリルアミド、又は、それらの組合せであり得る。金属‐イオンキレート剤残基を有する第２のアクリルアミドモノマは、例えば、ニトリロトリアセテート（ＮＴＡ）置換アクリルアミド、ＮＴＡ置換（メタ）アクリルアミド及び同様のキレート含有アクリルアミド等のキレート置換アクリルアミド、キレート置換アルキルアクリルアミド、又はそれらの組合せであり得る。
【００６０】
パスＢにおいて、金属‐イオンキレート剤残基は、例えば、イミノジアセチック酸（IDA:iminodiacetic acid）、ニトリロトリ酢酸（NTA:nitrilotriacetic acid）、ニトリロトリアセテート、トリアザシクロノナン、アミノエチルエタノールアミン、トリエチレンテトラミン、２ヒドロキシプロパン‐１，２，３‐トリカルボン酸、及び置換基又はそれらの誘導体、又は、それらの組合せであり得る。有機シラン修飾表面は、例えば、メタクリロキシプロピルトリメトキシシラン（MOPS:methacryloxypropyltrimethoxysilane）、ビニルトリメトキシシラン、ビニルトリエトキシシラン、アリルトリメトキシシラン、アリルトリエトキシシラン、トリメトキシ（７−オクテンー１−イル）シラン、オクテニルトリクロロシラン、３‐（トリクロロシリル）プロピルメタクリレート、アリルトリクロロシラン、トリクロロビニルシラン、３‐（ジエトキシメチルシリル）プロピルメタクリレート、３‐（トリメトキシシリル）プロピルアクリラート、ジエトキシ（メチル）ビニルシラン、ジメトキシ（メチル）ビニルシラン、エテニルエトキシジフェニルシラン、及び同様の不飽和有機シランアクリラート、又は、アクリルアミド、例えば、３−メルカプトプロピルトリエトキシシラン、３−メルカプトプロピルトリメトキシシランチオール置換されたアルコキシルシラン、又は、これらのあらゆる組み合わせであり得る。
【００６１】
実施形態において、パスＡ又はパスＢの一方において、処理は、化学式（Ｉ）のポリマをＨｉｓタグ付きエンティティに接触して、Ｈｉｓタグ付きエンティティによって修飾されたポリマ基板又はバイオセンサを形成するステップを含み得る。得られたＨｉｓタグ付きエンティティによって修飾されたポリマ基板は、例えば、Ｈｉｓタグ付きエンティティによって修飾された基板を共有結合性結合剤に接触させることによって、さらに修飾され得る。これは、例えば、被覆された基板に対するエンティティを保護するためである。そして、当該修飾されたポリマ基板は、例えば、エタノールアミン等の物質である遮断物質を用いて任意に処理することによって、さらに修飾され得る。これは、残留し又は残存する活性化エステルを遮断するためである。方法は、結合剤処理されたＨｉｓタグ付きエンティティによって修飾された基板をリガンドに接触させて、少なくとも１つの結合リガンドを有するＨｉｓタグ付きエンティティ修飾バイオセンサを含む基板を形成するステップを、さらに含み得る。
【００６２】
パスＡ又はパスＢにおいて、第１のアクリルモノマは、例えば、ポリマ内に、約２０モル％〜約８０モル％で存在し得る。金属‐イオンキレート残基を有する第２のアクリルモノマは、コポリマにおけるモノマの総モル％若しくはｗｔ％に基づいて、約８０モル％若しくはｗｔ％から約２０モル％若しくはｗｔ％において、例えば化学式（Ｉ）のポリマにおいて存在し得る。
【００６３】
実施形態において、パスＢにおいて、第１のアクリルアミドモノマは、ポリマ内において約２０モル％〜約８０モル％で存在し得る。金属‐イオンキレート残基を有する第２のアクリルアミドモノマは、コポリマにおけるモノマの総モル％に基づいて約８０モル％から約２０モル％で存在し得る。
【００６４】
実施形態において、第１のアクリルアミドモノマは、コポリマにおけるモノマの総モル％に基づいて約２５モル％から約７５モル％まで、約３０モル％〜約７０モル％まで、及び、約３５モル％〜約６５モル％までにおけるポリマにおいて例えば存在し得る。これらの値は、中間値と範囲を含む。金属‐イオンキレート残基を有する第２のアクリルアミドモノマは、コポリマにおけるモノマの総モル％に基づいて約７５モル％〜約２５モル％まで、約７０モル％〜約２５モル％まで、約６５モル％〜約３０モル％まで、約５５モル％〜約３０モル％まで、及び、約５０モル％〜約３５モル％までにおいて存在し得る。これらの値は、中間値と範囲を含む。第１のアクリルアミドの４０モル％〜６０モル％及び第２のアクリルアミドの６０モル％〜４０モル％が、１つの好適実施例である。
【００６５】
実施形態において、本開示は、リガンドの分析を実行する方法を提供する。方法は、リガンドと前述のＨｉｓタグ付きエンティティによって修飾された基板とを接触させるステップを含み、リガンドがＨｉｓタグ付きエンティティに結合する場合、バイオセンサのリガンド誘起の応答を検出する。実施形態において、本開示は、例えば、バイオセンサ又は細胞培養において用いられ得る開示された準備方法による製品を提供する。
【００６６】
実施形態において、本開示は、例えば、基板表面に対する直接的な重合化を実行することによって達成され、「ｉｎ−ｓｉｔｕ」重合化としても知られている。この手法は、生物分析アプリケーションのためのポリマヒドロゲルの準備に用いられた。「ｉｎ  ｓｉｔｕ」ポリマヒドロゲルを達成する１つの方策は、表面から形成されたポリマブラシに基づいている（「グラフティング‐フローム」という方策）。当該方策において、ポリマ性の鎖が、表面の単一の位置又はいくつかの位置に付着される。例えば、ポリ（アクリル酸）（ＰＡＡ）ポリマは、金若しくはシリカ表面において制御されたラジカル重合又は原子移動ラジカル重合（ＡＴＲＰ）を使用して、準備された。ＤＩ水中で膨張した後にこのポリマヒドロゲル層の典型的な膜厚は、例えば、１００ｎｍであった。そして、ポリマは、ＥＤＣ／ＮＨＳを用いた活性化により、ニトリロトリアセテート（ＮＴＡ）を用いて修飾された（例えば、「Jain, P, et al., “High capacity purification of his-tagged proteins by affinity membranes containing functionalized polymer brushes”, Biomacromolecules, 2007, 8, 3102-3107」という文献及び「Yu T, et al., “Functional hydrogel surfaces:binding kinesin based molecular motor proteins to selected patterned sites,” Advanced functional materials, 2005, 15, 1303-1309」という文献を参照されたい。）ポリ（ＨＥＭＡ）ヒドロゲルを修飾するためにニトリロ酢酸を使用する類似の手法が記載されている（「Dai J, et al., “High capacity binding of proteins by poly(acrylic acid) brushes and their derivatives”, Langmuir, 2006, 22, 4274-4281」という文献を参照）。
【００６７】
自己組織化単分子膜（ＳＡＭ：ｓｅｌｆ−ａｓｓｅｍｂｌｅｄ  ｍｏｎｏｌａｙｅｒ）と比べて、これらＰＡＡポリマヒドロゲルは固定化容量の改善を示すものの、それらは、スクリーニングアプリケーション、特に小分子認識に対しては目的とされていなかった。これらの手法は、ＮＴＡアフィニティ化学のタンパク質の浸出という欠点に対して明確な解法を提供しなかった。その上、準備処理は、基板に固定された特定の重合開始剤に依存することによって及び錯体重合技術（すなわち、ＡＴＲＰ又はＲＡＦＴのような制御されたラジカル重合）によって、複雑化される。
【００６８】
この制限を克服するために、「ｉｎ−ｓｉｔｕ」重合以外の代替手段は、溶液中のモノマと先に基板に付着された二重結合反応基との間の直接反応に基づいていた。この方法は、反応性ポリマの接合のための浸漬被覆と比較して、例えば、ポリマ化に要する時間の低減、用いられる試薬が少ないという利点、及び、スケールアップがより容易であることという利点を与える。例えば、ＨＥＭＡ及びＮＴＡメタクリルモノマのポリマ化は、有望な固定化容量を有するＮＴＡポリマヒドロゲルを生成するためにＵＶ活性を用いて、簡単且つ高速に（例えば、数秒の全反応時間）実行された（参照：「Cullen SP, et al., “Polymeric brushes as functional templates for immobilizing ribonuclease A:study of binding kinetics and activity”, Langmuir, 2008, 24, 913-920」という文献を参照されたい）。その文献の著者は、用いられ得るバイオセンサ及びバイオチップアプリケーションについて言及したものの、これらアプリケーションの現実のインプリメンテーションに関して詳細を全く明らかにしなかった。当該参照文献において、タンパク質の浸出に関する言及はされていなかった。
【００６９】
実施形態において、本開示は、急速であり、準備が容易であり、試薬の消費が少ない等の改善された処理によって準備されたポリマヒドロゲルに基づいたアフィニティ表面を提供する。当該アフィニティ表面は、無標識検出方法に適合性がある非常に高い固定化容量表面を与える。表面は、錯体化されたＮＴＡ−Ｎｉ−ヒスチジンに対して優れた安定性を提供し、共有結合性付着反応は、あらゆるタンパク質の解離を防止する。
【００７０】
実施形態において、本開示は、金属／キレート表面を有する無標識検出センサを準備する処理を提供する。
【００７１】
実施形態において、金属／キレート表面は、共重合可能なタイレイヤが存在する場合にｉｎ−ｓｉｔｕにて金属キレート基を有する（メタ）アクリルゲルを形成するステップを含む処理によって準備され得る。そして、実施形態において、本開示は、得られた金属／キレート表面上に生体分子を固定するステップを含む分析方法を提供する。固定するステップは、表面を生体分子に接触させて、その後、表面に固定された生体分子を処理して、固定された生体分子とセンサ表面との間において少なくとも１つの付加的共有結合性相互作用を提供するステップを含む。
【００７２】
実施形態において、本開示は、共重合可能タイレイヤを用いて金属キレート基を有する（メタ）アクリルゲルのｉｎ−ｓｉｔｕ形成を含む金属‐イオンキレート表面化学物質を有する無標識検出センサを提供することによって上述したニーズに対処する。また、本開示は、固定された生体分子とバイオセンサ表面との間の共有結合性相互作用を可能にする処理に基づいて、生体分子の固定化の後に第２のステップにおいて実行される分析方法を提供する。
【００７３】
有益なタイレイヤは、（メタ）アクリルモノマと重合若しくは反応し得る例えばアルコキシシラン、クロロシラン、又はそれらの組み合わせであり得る。かかるシランは、例えば、ビニル基、（メタ）アクリル酸エステル基、（メタ）アクリルアミド基等の基を有するものを含む。特に有益なシランは、例えば、methacyloyloxypropyl、トリメトキシシランであり得る。
【００７４】
実施形態において、ｉｎ−ｓｉｔｕにて重合されるべき化合物は、例えば、（メタ）アクリル酸及びアクリルアミド等のモノマ、又はＮＴＡ修飾（メタ）アクリルアミドモノマ及びアクリルアミド（図１Ｂ）等のモノマ混合化合物を含み得る。
【００７５】
ｉｎ−ｓｉｔｕにて重合されるべきモノマ混合物が、（メタ）アクリル酸及びアクリルアミド誘導体を含むとき、選択されたキレートリガンド基は、例えば、トリアザ‐シクロノナン等の大環状リガンド、又は、イミノジアセチック若しくはニトリロ三酢酸等の非環状キレートリガンド基であり得る。特に有益なキレートリガンド基は、ニトリロ三酢酸基である。これは、例えば、有用性、準備の容易性、高い金属イオン結合定数等の事項の理由による。金属／キレート基は、例えば、モノ‐ＮＴＡ、ビス‐ＮＴＡ、トリス‐ＮＴＡ、テトラキス‐ＮＴＡ、又は、ポリ‐ＮＴＡであり得る。ＮＴＡ／ｉｎ−ｓｉｔｕ形成された修飾（メタ）アクリルゲルは、コポリマゲルのカルボン基と、少なくとも１つのＮＴＡ基及び少なくとも１つのチオール基、ヒドロキシル基、又は活性されたカルボン基と反応することができるアミノ基を有する１つの反応物質との間の反応によって得られ得る。これにより、それぞれチオエステル基、エステル基、イミド基又はアミド基の形成が生ずる。少なくとも１つのＮＴＡ基を有する反応物質は、例えば、Ｈｏｃｈｕｌｉによって開示された化合物から選択され得る（「Ｈｏｃｈｕｌｉらによる「メタルキレート樹脂」という発明の名称の米国特許第４，８８７，８３０号、「Neue Metallchelatharze」という発明の名称のヨーロッパ特許第ＥＰ０２５３３０３Ｂ１号、及び「J. Chromatogr., 1987, Vol. 411, pgs.177-184」という文献を参照されたい）。そして、より好ましい化合物は、Ｎ、Ｎビス−（カルボキシメチル）−Ｌ−リジン、又はＮ、Ｎビス−（カルボキシメチル）ーＬ−リジンジナトリウム塩モノハイドレイト等の塩類である。
【００７６】
本開示において、キレート基をポリママトリックスに移植するために用いられるｐＨが固定化を目的する表面の得られる容量に対してかなり影響を及ぼし得ることに注意すべきである。例えば、約７〜１０の高ｐＨ値により、タンパク質の固定化が高められる。高タンパク質固定化のための特定の高ｐＨは、例えば、ｐＨ＝９．２である。センサ表面におけるＮＴＡ／コポリマゲルの膜厚は、例えば、約５ｎｍから約２００ｎｍであり得る。
【００７７】
ｉｎ−ｓｉｔｕにて重合させられるべきモノマ混合物が、ＮＴＡ修飾（メタ）アクリルアミド及びアクリルアミド又は同様のモノマ誘導体を含むとき、ポリママトリックスのカルボン基とＣＭＬ化合物との間の結合ステップは不要であるので、同様のＮＴＡベースのポリマヒドロゲルが、単一のステップにて得られ得る。
【００７８】
驚くべきことに、ＮＴＡ基を有してｉｎ−ｓｉｔｕにて形成された（メタ）アクリルゲルに基づくかかる化学物質は、固定された生体分子とｉｎ−ｓｉｔｕにて生成された（メタ）アクリルゲルとの間において共有結合が形成されるそれに続いて第２ステップに続いて、標識非依存性検出（ＬＩＤ）を使用してこの表面化学物質を低分子量薬物スクリーニングに大きく適合せしめる非常に高いタンパク質固定化容量を与え且つタンパク質の解離又はタンパク質の浸出がないので、前述の問題を克服する。
【００７９】
これらモノマ（ジメチルアクリルアミド及びアクリル酸）の比が高タンパク質固定化活性を達成するために重要であり得ることに注意すべきである。実際、ポリママトリックスにおけるアクリル酸モノマの比率は、再現可能であり、Ｅｐｉｃ（登録商標）センサの方法に適応可能であり、既知のＥｐｉｃ（登録商標）応答性と相関がある。したがって、表面に接触しているとき、タンパク質の生物活性を維持し、多くのタンパク質キャプチャを実現するために、最善のポリママトリックスを選択することが重要である。生物活性を高く維持することによって、多くのリガンドが固定されたタンパク質と相互作用し、その結果、分析感度を高めることができる。
【００８０】
実施形態において、本開示は、ＮＴＡベースのポリマヒドロゲルを有するセンサを準備する方法を提供する。
【００８１】
実施形態において、
本開示は、高タンパク質固定化容量を有し且つ高リガンド結合応答を与え得るセンサを準備する方法を提供する。高タンパク質固定化容量及び高リガンド結合応答とは、既知のタンパク質固定化容量及びリガンド結合応答を有する既知のセンサに匹敵するか又は既知のセンサよりも大であるこという。開示されたセンサは、Ｅｐｉｃ（登録商標）において、例えば、４０００ピコメートル（ｐｍ）の固定化応答性及び２０ｐｍの結合応答性を提供し得る。１ｐｍの応答は、吸着分子の約５ｐｇ／ｍｍ２（５ｐｇ／ｍｍ２／ｐｍ）に対応する。したがって、４０００ｐｍ固定化応答は、２０ナノグラム／ｍｍ２の固定されたタンパク質に等しい。そして、２０ｐｍの結合応答性は、１００ｐｇ／ｍｍ２の固定されたタンパク質に等しい。
【００８２】
実施形態において、開示された表面は、例えば、タンパク質を修飾表面に固定する共有結合ステップを含むことによって、先行技術の表面化学物質を用いて観測されてきたタンパク質の解離又はタンパク質表面の浸出に関する問題を克服し得る。
【００８３】
実施形態において、開示された表面化学物質は、マイクロ流体の態様であるかどうかに関係なく、ＳＰＲ、共鳴グレーティング、Ｅｐｉｃ（登録商標）センサプレート、二重偏光干渉法等に基づいて、
ほとんど全ての無標識検出プラットフォームを実装するのに簡単であり、ほとんど全ての無標識検出プラットフォームに適合性がある。
【００８４】
実施形態において、開示された表面は、約１カ月などから約１２カ月以上等、卓越した有効期間を有し得る。実施形態において、本開示は、広いｐＨ範囲において、特にタンパク質のｐＩより大なるｐＨにおいて、タンパク質の固定化を可能にする表面及び方法を提供する。
【００８５】
実施形態において、開示された準備処理は、例えば、従来の浸積被膜処理と比較して、約１０重量パーセント〜約９８重量パーセントの溶媒の低減等、センサの製造の際に消費される溶媒をかなり低減する。
【００８６】
実施形態において、本開示された処理は、通常のポリマ合成及びディップコーティング処理よりも約５％〜約８５％だけ速い。
【００８７】
実施形態において、開示された準備処理は、特定の生体分析における特に有益なポリママトリックスを特定するために、例えば、混合物におけるモノマの相対重量比を変更することによって、容易に調整され得る。
【００８８】
商業的見地から、本開示のＰＡＡ−ＮＴＡアフィニティ表面は、ＰＡＡ／ＤＭＡポリママトリックスがアミンカップリング（ＰＡＡ／ＤＭＡ）によるタンパク質のキャプチャのためのプラットフォーム又は（ＰＡＡ−ＮＴＡを取得するための化学修飾後の）アフィニティ相互作用によるｈｉｓタグ付き標識タンパク質のプラットフォームであり得ることに重きを置いている。
【００８９】
実施形態において、本開示は、例えば、非常に高い固定化容量を有するアフィニティベースの表面化学物質を提供する。当該アフィニティベースの表面化学物質は、高安定性ＮＴＡニッケルヒスチジン錯体を与える無標識検出方法に適合性があり、リガンド検出の前に、ポスト固定化共有結合性付着反応を使用して実質的にすべてのタンパク質の解離を防止する。
【００９０】
バイオセンサ製品を製造する１つの例示的準備手法は、アミノプロピルモノシラン（ＡＰＳ：ａｍｉｎｏｐｒｏｐｙｌ  ｓｉｌａｎｅ）を用いた処理によって得られ得るような例えばタイレイヤ若しくは転化被膜を有するインサート又はガラススライド等の適切な基板を被覆するステップを含む。次に、タイレイヤ処理された基板は、例えば、ＤＭＳＯ：ＩＰＡ＝５０／５０＝ｖ：ｖにおいて１ｍｇ／ｍＬの濃度にて約１０分以上にて、ＰＰＡ−ＤＭＡｍ（５０：５０）溶液等のポリマの溶液又は分散溶液において浸漬被覆され得る。そして、洗浄され且つ乾燥されたポリマコートされた基板はＥＤＣ／ｓＮＨＳ等の物質、そして、ＣＭＬ若しくは同様の修飾化合物を用いて、薄めずに又はホウ酸塩緩衝液等の適切な溶液において、約３０分間処理される。金属イオンは、例えば、４０ｍＭのＮｉＳＯ４溶液等の適切な金属塩溶液の添加により及び約３０分間の攪拌により、ポリマと錯体化され得る。
【００９１】
実施形態において、ポリマは、例えば、アクリル酸（ＡＡ：ａｃｒｙｌｉｃ  ａｃｉｄ）及びカルボキシ基の一部を有するアクリルアミド（ＭＡｍ：ａｃｒｙｌａｍｉｄｅ）コポリマの前もって形成された誘導化製品であり得る。カルボキシ基は、スペーサ（Ｒ’’）、金属‐イオンキレート剤（Ｗ）等の少なくとも１つの二配座基、及び、任意で金属イオン（Ｍｎ＋）と誘導体化されている。実施形態において、ポリマは、例えば、スペーサ及び金属キレート剤（例えば、ＮＴＡとしても知られているカルボキシメチルリジンすなわちＣＭＬ）を有するコポリマ修飾表面と化合物とを接触せしめ、そして、付着されたスペーサと二配座金属イオンキレート剤を有するコポリマ修飾基板と金属イオン溶液とを接触せしめて、少なくともいくつかのキレート化金属イオンを有するコポリマ修飾基板表面を形成することによっても準備され得る。
【００９２】
理論によって制限されないものの、化学式（Ｉ）のコポリマを用いて修飾された表面は、単一の又はほんのわずかな付着ポイントによって湖の底に付着された海草と同類の拡張された構造を提供するために、バッファ媒体等の所定溶液において可逆的に緩和し又は広がり得る。拡張構造は、より多くの数のポイントを与え得る。当該ポイントにおいて、金属イオンが複合化しして、
タグ付けされた生体分子等のエンティティが固定化のために複合化し得る。
【００９３】
実施形態において、本開示は、上記の金属イオン錯体化ポリマを有する基板とＨｉｓタグ付きエンティティターゲットを接触させて、Ｈｉｓタグ付きエンティティを固定するステップを含む開示されたバイオセンサ製品を使用する方法を提供する。当該Ｈｉｓタグ付きエンティティターゲットは、少なくとも１つのＨｉｓタグ又はラベル、例えば、Ｈｉｓタグ付きカルボニックアンヒドラーゼを有する小分子、Ａｂ、タンパク質、細胞等のエンティティ等である。当該方法は、固定されたＨｉｓタグ付きエンティティを有する基板と共有結合性結合剤又は安定剤とを接触させて、安定化されたＨｉｓタグ付きエンティティを有する基板を形成するステップを含む。
【００９４】
共有結合性結合剤又は安定剤は、例えば、ＮＨＳ／ＥＤＣ等の試薬又は処理剤であり得る。安定剤に接触することから生じる安定化された中間生成物は、分離される必要はない。必要であれば、安定化された中間生成物は、共有結合性リガンドのキャプチャ及びセンシングに直接使用され得る。使用方法は、をさらに含み得る。安定化されたＨｉｓタグ付きエンティティを有する基板をリガンドに接触させ、結合されたリガンドを有するＨｉｓタグ付きエンティティを有する基板を形成するステップをさらに含み得る。当該結合されたリガンドとは、すなわち、Ｈｉｓタグ付きエンティティ又はＨｉｓタグ付き共役形成体（例えば、小分子、Ａｂ、タンパク質等のリガンド）である。
【００９５】
実施形態において、基板をＨｉｓタグ付きエンティティに接触させるステップは、すなわち、固定化ステップは、例えば、約３〜約９のｐＨで達成され得る。基板をＨｉｓタグ付きエンティティに接触させるステップは、例えば、Ｈｉｓタグ付きエンティティのｐＩ上のｐＨにおいて達成され得る。実施形態において、Ｈｉｓタグ付きエンティティの固定化は、例えば、約１５００ｐｍより大であり得る。固定されたＨｉｓタグ付きエンティティの損失は、例えば、約１０ピコメートル（ｐｍ）より大なるバイオセンサ結合応答を有するバイオセンサを提供するとともに固定化特性及び安定性特性を増大せしめた最初に固定されたＨｉｓタグ付きエンティティの総量の約０．１ｗｔ％未満であり得る。バイオセンサは、例えば、表面プラズモン共鳴バイオセンサ、導波共鳴グレーティングバイオセンサ、インピーダンスバイオセンサ、質量分析バイオセンサ等のデバイス、又は、それらの組合せのうち少なくとも１つを含み得る。
【００９６】
グレーティング共鳴センサ又はＳＰＲ‐センサ等のＬＩＤバイオセンサが使用されるとき、エバネセントフィールド波は、マイクロメートルの厚さのゲルを不適切なものとする表面から最初の約１００ナノメートルから約２００ナノメートルのみを検出し得る。したがって、センサの表面から約２００ｎｍ離れたゲル内に捕らわれている生体分子は、事実上、エバネセントフィールド波では読取れないし、約２００ｎｍを超えて生ずるいかなる生体分子認識事象は検出されない。この状況は、容認できないほど高い生体分子の消費をもたらしてしまい、貴重なタンパク質を伴うものなどの高スループットシステム（ＨＴＳ：ｈｉｇｈ  ｔｈｒｏｕｇｈｐｕｔ  ｓｙｓｔｅｍ）アプリケーションのその利用をさらに制限してしまう。
【００９７】
実施形態において、本開示は、合成ポリマに基づいて、ＬＩＤセンサ表面に容易に吸着され、非常に高い固定化容量を有し、固定された生体分子の良好な有用性及び活性を提供し、且つ、無標識検出方法に適合性がある表面科学を提供する。製造方法は実装することが簡単であり、製品のスケールアップに適合性がある。例えば、長時間の重合化時間又は長時間の洗浄時間を必要としない。
【００９８】
説明した準備方法を使用することによって、非常に再現性のある層が、Ｅｐｉｃ（登録商標）システム（コーニング社）等の市販のＬＩＤシステムに完全に適合する基板表面において得られる。
【００９９】
基板表面におけるポリマ層は、実施例において実証されるように、生体分子のキャプチャを増強せしめる。基板表面のナノ粒子層は、例えば、ＳＥＭ又はＡＦＭ手法用いて測定すると、例えば、約１０ｎｍから約１００ｎｍであり得る。
【０１００】
タンパク質の非常に高い固定化レベルが達成され且つタンパク質の高活性化が確立され得るので、本開示の被膜されたセンサ製品は、タンパク質と例えば小分子等の非常に低い分子量の分子との間において生ずる結合事象を検出することには特に適切であり得る。
【０１０１】
実施形態において、本開示のセンサは、与えられた高結合性応答に起因して、ドラッグ又は他の小分子の高スループットスクリーニング（ＨＴＳ）に適応性がある。約５００ダルトン未満の分子量を有するフラグメント等の非常に低い分子量の化合物さえも、高結合性応答に起因して、センサを用いて選別され得る。
【０１０２】
実施形態において、本開示は、低タンパク質濃度を使用する無標識検出のセンサを準備することを可能とし、分析あたりのコストは、他のＬＩＤ手法と比べて実質的に削減され得る。
【０１０３】
実施形態において、本開示は、多くのタイプの細胞の付着、成長、及び分析に適切である表面を提供する。当該多くのタイプの細胞は、チャイニーズハムスター卵巣（CHO:Chinese hamster ovary）細胞及び人間の上皮癌のＡ４３１セル等の付着性が強い細胞、ＲＭＳ１３細胞等の中間吸着細胞、及びヒト胎児由来腎臓（ＨＥＫ）細胞又は一次細胞等の弱固着性細胞を含む。
【０１０４】
本開示は、細胞培養及びその後の細胞分析に相性がよく且つ敏感に反応するバイオセンサの表面を修飾する方法を提供する。本開示の方法は、共鳴導波グレーティングバイオセンサにおいて用いられるような酸化金属薄膜表面、又は、表面プラズモン共鳴（ＳＰＲ）において用いられるようなパターン化されていない金の表面、又は、電気的バイオインピーダンスベースのバイオセンサにおいて用いられるようなパターン化された金の表面に適切である。
【０１０５】
本開示は、本明細書に定義された細胞培養製品、本明細書に定義された細胞培養製品を準備する方法、及び本明細書に定義されたリガンドの分析を実行する方法を適切に含み、から成り、又は、本質的にから成り得る。実施形態において、本開示は、基板と、少なくとも基板に付着された任意のタイレイヤと、任意のタイレイヤ、基板又は双方に付着された開示のポリマの生体適合性層と、を含む細胞培養製品を提供する。
【０１０６】
図面を参照すると、図１Ａは、以下の１．）及び２．）のステップを実行することによってＰＡＡ／ＤＭＡマトリックスを取得するために開示表面の修飾に関する概略を示している。１．）例えば、アクリル酸（AA:acrylic acid）とジメチルアミンアクリルアミド（DMAm:dimethylamine acrylamide）とが１：１の相対モル比（又は５０：５０のモルパーセント）を有するＰＡＡ／ＤＭＡｍ共重合体によって修飾された基板上のＥＤＣ／ｓＮＨＳの活性化、及び、２．）表面結合された（ＰＭＡ−ＮＴＡ）ポリマを形成するためのニトリロ３酢酸錯体形成基を付加するカルボキシメチルリジン（CML:carboxymethyl lysine）の付加
その後に、第３のステップは、ニッケル塩を有するＰＭＡ−ＮＴＡポリマの処理を伴って、実行されて（図示せず）、例えば、ポリマ修飾表面を用いたＮｉ２＋イオン錯体を生じせしめる。
【図面】
【０１０７】
図１Ｂは、開示のＰＭＡ−ＮＴＡポリマ修飾表面を単一のステップにおいて取得するための別のルートを示している。当該ルートにおいて、ＮＴＡ‐ジ（メタ）アクリルアミドモノマ及びジメチルアクリルアミド（ＤＭＡ）モノマの混合物が、メタクリロキシプロピルトリメトキシシラン（MOPS:methacryloxypropyltrimethoxysilane）等の反応性表面に結合したアクリラートと、例えば、３．）紫外線等のエージェントと共重合化される。
【０１０８】
図２は、ｈｉｓタグ付けＣＡＩＩの固定化を示すグラフである。当該ｈｉｓタグ付けＣＡＩＩの固定化は、ｐＨ＝７．４のｈｅｐｅｓ＋塩類（５０マイクログラム／ｍＬ）にて、ＰＡＡ／ＤＭＡ５０／５０マトリックスにおいて異なるｐＨ値を有するＣＭＬ溶液を使用して準備されたＰＡＡ−ＮＴＡポリマ修飾表面（５０／５０又は７５／２５）（ｗｔ／ｗｔ）（開始モノマとしてのＡＡ／ＤＭＡ）上において行われた。固定化はＣＭＬ溶液のｐＨによって影響される。すなわち、（７＜ｐＨ＜９．５の範囲における）ｐＨが高ければ高いほど、観測された固定化レベルがより高くなる。
【０１０９】
図３は、ｈｉｓタグ付けＣＡＩＩの固定化を示すグラフである。当該ｈｉｓタグ付けＣＡＩＩの固定化は、異なるＰＡＡ−ＮＴＡ化学のｐＨ＝７．４のｈｅｐｅｓ＋塩類（５０マイクログラム／ｍＬ）において、（Ｅｐｉｃ（登録商標）装置において測定された）異なるＰＡＡ／ＤＭＡマトリックスに基づいて、行われた。このグラフは、ＰＡＡ−ＮＴＡ表面の高い固定化容量を示している。この図で与えられた％はｗｔ％によるものである。
【０１１０】
図４は、（Ｅｐｉｃ（登録商標）装置において測定された）固定されたｈｉｓタグ付きＣＡＩＩ上のフロセミドリガンドに対する結合応答性を示すグラフである。グラフは、結合の応答に及ぼすポリマ組成におけるモノマの割合に関する重要な影響を例証している。ＡＡ：ＤＭＡの比におけるＡＡの成分が増大するにつれ又は１：１（若しくは５０／５０）から減少するにつれて、リガンド結合は低減する。
【０１１１】
図５は、ＰＡＡ／ＤＭＡマトリックスにおけるＡＡモノマの量と結合のレベルとの間の相関を示すグラフ図である（固定されたｈｉｓタグ付きＣＡＩＩ上のフロセミド）。
【０１１２】
図６は、実施例１からの開示のアフィニティ表面のＣＡＩＩの固定化レベル又はｈｉｓタグ付きＣＡＩＩの固定化レベル及びニッケル処理がない場合の開示表面におけるｈｉｓタグ付けＣＡＩＩの固定化レベルを図示するグラフである。このグラフは、非特定の相互作用が存在しないことを例証している。
【０１１３】
図７は、アフィニティ／共有結合性後処理がある場合又はない場合のＰＡＡ−ＮＴＡにおけるｈｉｓタグ付けＣＡＩＩの固定化レベルを示すグラフである。グラフは、固定化レベルにおけるアフィニティ／共有結合性アプローチに起因して、固定化レベルのわずかな改善を示している。
【０１１４】
図８は、アフィニティ／共有結合性後処理がある場合又はない場合の準備されたＰＡＡ−ＮＴＡの表面から浸出するタンパク質を示すグラフである。このグラフは、タンパク質の浸出がこの処理を用いて観測されない場合の固定されたタンパク質に及ぼすアフィニティ／共有結合性の方法の影響を例証している。正反対に、共有結合がタンパク質と表面との間において形成されない場合、小分子認識事象を観測するストッパである重要なタンパク質の浸出が達成される。
【０１１５】
図９は、（４０／６０及び３０／７０のＡＡ／ＤＭＡ比に基づいた）ＰＡＡ−ＮＴＡ化学物質における及びアミン結合化学性ｄ−ＥＭＡにおける低ｐｌタンパク質（ｈｉｓタグ付きＧＬＫ及びｈｉｓタグ付きＳＥＴ９ｐＩ＝４．８，）に対する固定化レベルを示すグラフである。このグラフは、アミン結合化学と比較して、本開示のＰＡＡ−ＮＴＡアフィニティ化学物質の利点を例証している。
【実施例】
【０１１６】
以下の実施例は、上述した開示を使用する手法をより完全に説明し、かつ、本開示の種々の態様を実施するよう意図された最良の態様を説明することに用いる。これら実施例は、本開示の範囲をなんら限定するものではなく、むしろ例示の目的で与えられているものと理解すべきである。動作する実施例は、本開示のＬＩＤセンサをどのように準備し及び使用するかについて説明しており、比較実施例と対比されている。
【実施例１】
【０１１７】
「ＰＡＡ−ＮＴＡ」修飾表面を有するＬＩＤセンサの準備
３．５−４のｐＨを与える酢酸を含む（Sigma-Aldrichから入手した）２ｗｔ％のメタクリロキシプロピルトリメトキシシラン（MOPS:methacryloxypropyltrimethoxysilane）水溶液が、クリアになるまで（例えば、約１５分室温にて）準備され且つ攪拌された。（付加的洗浄ステップなして受信されるものとして用いられて）（コーニング社から入手した）露出したＥｐｉｃ（登録商標）インサートが、ＭＯＰＳ溶液に２時間接触され、次に、乾燥されたアルゴンフローに接触されて、５０℃にて１時間乾燥された。これは、インサート表面を用いてシランの凝縮を確実にするためである。そして、ＭＯＰＳによって処理されたインサートは、室温まで冷却されて、ＤＩ水で洗浄され、次に、ＩＰＡで洗浄され、最終的に、アルゴンフロー下で乾燥された。
【０１１８】
ＭＯＰＳによって処理されたインサートは、アクリル酸／ジメチルアクリルアミド（５０／５０）とＩｒｇａｃｕｒｅ１８４との水性のモノマ混合体が、以下の通りに接触された。（Ｃｉｂａから入手した）２０ｍｇのＩｒｇａｃｕｒｅ１８４が、フラスコ内で重み付けられ、７ｍＬのＤＩ水が添加された。そして、１．５ｇのアクリル酸（ＡＡ）及び１．５ｇのジメチルアクリルアミド（ＤＭＡ）が添加された。フラスコは隔壁で密閉され、溶液が、バブリングアルゴンを用いて１５分間脱ガスされた。次に、５００マイクロリットルの脱ガスされたモノマ混合物が、一定の調剤率にて液体被膜装置等を用いて堆積され、カバープレートにより任意に覆われた。当該堆積は、基板の表面において均一な被覆を得るためである。当該堆積は、自動ピペッターを用いて、所定の３８６ウェルの位置において、一定量のモノマ混合物の投与する方法及び同様の堆積方法により、シラン処理されたインサート表面に、垂らすことによって行われた。ｉｎ−ｓｉｔｕ重合化は、フュージョンランプを用いたＵＶ光源により実行された（バルブＨ、８０％の出力、最小ベルト速度において５回）。そして、カバープレートは除去され、付着ゲル層は、超音波浴槽においてＤＩ水で徹底的に洗浄されて、過剰な物質又は無結合な物質が除去された。表面は穏やかなアルゴンフロー下で最終的に乾燥された。ポリマ化及び洗浄の後に、Ｅｐｉｃ（登録商標）インサートが、感圧接着剤（ＰＳＡ：ｐｒｅｓｓｕｒｅ  ｓｅｎｓｉｔｉｖｅ  ａｄｈｅｓｉｖｅ）粘着テープを用いて、コーニング社の穴あきウェルプレートを用いて組み立てられた。この段階において、このプレートは「ＰＡＡ／ＤＭＡｍ５０／５０」と称した。
【０１１９】
表面上のポリママトリックス内に含まれるカルボン酸基は、水に溶解された５０ｍＭのスルホ−ＮＨＳ及び２００ｍＭのＥＤＣの混合物を用いた処理によって活性化された。そして、活性化されたコポリマは、ホウ酸緩衝液（ｐＨ＝９．２）において０．２Ｍで溶解されたカルボキシメチルリジン（ＣＭＬ）と反応された。Ｅｐｉｃ（登録商標）装置を使用して測定された次のｈｉｓタグ付けＣＡＩＩ固定化に与えるＣＭＬ溶液のｐＨの影響が図２に示されている。残りの活性化されたエステルは、ホウ酸緩衝液（ｐＨ＝９．２）を用いて遮断された。最終的に、硫酸ニッケルが、４０ｍＭにて水に添加された。この段階において、上述のＰＡＡ−ＮＴＡアフィニティ表面コーティング修飾を有するマイクロプレートは、ｈｉｓタグ付きタンパク質をキャプチャする準備ができた。
【実施例２】
【０１２０】
ＰＡＡ−ＮＴＡアフィニティ表面修飾を有するＥｐｉｃ（登録商標）バイオセンサを用いたｈｉｓタグ付きＣＡＩＩ／フロセミド分析
ｈｉｓタグ付きＣＡＩＩ固定化は、５０マイクロｇ／ｍＬのタンパク質にて、実施例１のＬＩＤセンサ上においてｐＨ＝７．４のｈｅｐｅｓ＋１５０ｍＭのＮａＣｌ緩衝液中で、実行された。固定化を完了せしめるために、プレートは一晩４℃にて培養された。第２ステップにおいて、洗浄後に、ＥＤＣ／ＮＨＳ処理（２００ｍＭ／５０ｍＭ）が、固定されたタンパク質を有する表面に対して実行された。そして、エタノールアミンが、残存する活性化エステルを遮断するのに用いられた。この実験は、異なるＰＡＡ−ＮＴＡ化学物質を有する数個の検出表面を用いて、同一条件にて実行された。ＡＡ：ＤＭＡモノマ比は、例えば、約７５：２５〜約３０：７０（ｗｔ／ｗｔ）、相対モル比（ｍｏｌ／ｍｏｌ％）又はｍｏｌパーセント（ｍｏｌ％）まで変更され得る。これら組成の異なるＰＡＡ／ＤＭＡｍマトリックスは、実施例１に係るＰＡＡ−ＮＴＡアフィニティ表面にさらに修飾された。
【０１２１】
室温にて平衡後、ＰＡＡ−ＮＴＡ親和性表面プレートが（自動化されたワークステーションを使用して）ＰＢＳにより洗浄され、０．１％のＤＭＳＯを含む１５マイクロリットルのＰＢＳが各ウェルに添加された。そして、フロセミドが添加されて、１０マイクロＭの最終濃度に達した。固定化レベル及び結合の応答の双方が、Ｅｐｉｃ（登録商標）装置を使用して記録された。固定化レベル及び結合応答性が図３及び４にそれぞれ示されている。さらに、結合応答性に与えるアフィニティ表面に含まれるＡＡの量の影響が、図５に与えられている。
【実施例３】
【０１２２】
ニッケル処理がある場合又はない場合のＰＡＡ−ＮＴＡアフィニティ表面修飾を有するＥｐｉｃ（登録商標）バイオセンサを用いたＨｉｓタグ付きＣＡＩＩ固定化レベル分析
同一の実施例１の化学的処理が、ＰＡＡ−ＮＴＡ表面修飾によって被覆された３８４ウェルのマイクロプレートを準備するのに用いられた。ニッケル溶液は、マイクロプレートの３分の１だけに添加された。そして、Ｈｉｓタグ付き炭酸アンヒドラーゼ（Ｈｉｓタグ付きＣＡＩＩ）が、ニッケル錯体形成がある場合又はない場合において、５０マイクロｇ／ｍＬにて、ＰＡＡ−ＮＴＡ表面上においてｈｅｐｅｓ＋１５０ｍＭのＮａＣｌ緩衝液内で一晩、固定された。平行実験において、天然のＣＡＩＩが、ＰＡＡ−ＮＴＡ上において５０マイクログラム／ｍＬのｈｅｐｅｓ＋塩類において、固定された。Ｈｉｓタグ付きＣＡＩＩ露出マイクロプレートをＰＢＳを用いて洗浄し、それに続いてＤＩ水洗浄を熱心に行った後に、共有結合後処理は、ＥＤＣ／ＮＨＳ処理（２００ｍＭ／５０ｍＭ）を用いて、３０分間、水中にて実行され、それに続いて、エタノールアミン阻止ステップ（ホウ酸塩緩衝液にて０．２Ｍ）が実行された。図６に示されているように、ＰＡＡ−ＮＴＡ（６００）上の８Ｈｉｓ−ＣＡＩＩ、ＰＡＡ−ＮＴＡ（６１０）上のＣＡＩＩネイティブ、及びＮｉイオンが存在しないＰＡＡ−ＮＴＡ上の８Ｈｉｓ−ＣＡＩＩ（６２０）に対する固定化レベルが、Ｅｐｉｃ（登録商標）装置を使用して、測定された。８Ｈｉｓ−ＣＡＩＩ  Ｉは、８ヒスチジン基（ヘキサヒスチジン６Ｈｉｓ−ＣＡＩＩの代わりにオクタキサヒスチジン）を有するテールによりタグ付けされたカルボニックアンヒドラーゼである。多くの数のヒスチジン残基は、錯体の安定性を改善する。
【実施例４】
【０１２３】
共有結合性後処理がある場合又はない場合のＰＡＡ−ＮＴＡ表面におけるＨｉｓタグ付けＣＡＩＩの固定化レベル
実施例１の処理手順は、ＰＡＡ−ＮＴＡ表面修飾を有する３８４ウェルのマイクロプレートを準備するために繰り返された。Ｈｉｓタグカルボニックアンヒドラーゼが、ＰＡＡ−ＮＴＡ修飾マイクロプレートを用いて、約１６時間、ｈｅｐｅｓ＋１５０ｍｍのＮａＣｌ緩衝液中で、５０マイクログラム／ｍＬにて、固定された。ＰＢＳにより洗浄してＤＩ水で洗浄した後に、ＥＤＣ／ＮＨＳ処理（２００ｍＭ／５０ｍＭ）は、３０分間、水中にて実行され、それに続いて、（アフィニティ／共有結合性相互作用に対応する）マイクロプレートの半分の領域のみにおけるエタノールアミン阻止ステップ（ホウ酸塩緩衝液にて０．２Ｍ）が実行された。マイクロプレートの一方の半分はソーキングバッファ（ＰＢＳ＋ＤＭＳＯ）に載置された。そして、固定化レベルは、図７に示されているように、Ｅｐｉｃ（登録商標）装置を使用して、測定された。そして、固定されたタンパク質を高品質なソーフィングバッファの添加剤及び混合体に接触させた後に、タンパク質の浸出は、図８に示されているように、Ｅｐｉｃ（登録商標）装置で測定された。
【実施例５】
【０１２４】
［ＰＡＡ−ＮＴＡアフィニティ表面における低ｐＩ固定化に関するＥｐｉｃ（登録商標）分析］
実施例１の処理手順は、（４０／６０及び３０／７０のＡＡ／ＤＭＡ比を有するＰＡＡ／ＤＭＡマトリックスに基づいて）ＰＡＡ−ＮＴＡ被膜表面を有する３８４ウェルのマイクロプレートを準備するために繰り返された。ＳＥＴ９（ヒストンＨ３メチルトランスフェラーゼ）及びＧＬＫタンパク質（グルコキナーゼ）（双方のタンパク質に対してｐＩ＝４．８）等の低ｐＩのｈｉｓタグ付きタンパク質は、約１６時間、ｈｅｐｅｓ＋塩類緩衝液中で、５０マイクログラム／ｍＬにて、固定された。第２ステップにおいて、ＰＢＳにより洗浄してＤＩ水で徹底的に洗浄した後に、ＥＤＣ／ＮＨＳ処理（２００ｍＭ／５０ｍＭ）は、３０分間、水中にて実行され、それに続いて、エタノールアミン阻止ステップが実行された。固定化レベルは、図９に示されているように、Ｅｐｉｃ（登録商標）装置を使用して、測定された。比較として、また、同一の低ｐＩタンパク質も、アミン結合されたｄ−ＥＭＡ上の５０マイクログラム／ｍｌにて酢酸緩衝液（ｐＨ＝５．５）において固定された。あらかじめ遮断されたアミンのようなポリ（エチレンａｌｔ無水マレイン酸）（ｄ−ＥＭＡ）等のポリマエンティティ等の比較的結合力のあるポリマは、２００６年６月７日に出願された共有であり且つ譲渡された米国特許出願第１１／４４８，４８６号、「SUPPORTS FOR ASSAYING ANALYTES AND METHODS OF MAKING AND USING THEREOF」という発明の名称の米国特許公報第２００７−０１５４３４８号に開示されている。
【図１Ａ】
0005409671.tif 000009
【図１Ｂ】
0005409671.tif 000010
【図２】
0005409671.tif 000011
【図３】
0005409671.tif 000012
【図４】
0005409671.tif 000013
【図５】
0005409671.tif 000014
【図６】
0005409671.tif 000015
【図７】
0005409671.tif 000016
【図８】
0005409671.tif 000017
【図９】
0005409671.tif 000018